(57)【要約】【課題】肌にマイルドで発色が良く分散安定なかつ混色安定性に優れた化粧料として優れた顔料分散液を得る。【解決手段】少なくとも以下の（ａ）及び（ｃ）を含有する化粧料用顔料分散液。（ａ）顔料（ｂ）以下の化合物のうち一種以上：ポリアスパラギン酸、ポリグルタミン酸及びこれらの塩【選択図】          なし【特許請求の範囲】
【請求項１】
少なくとも以下の（ａ）及び（ｂ）を含有する化粧料用顔料分散液。
（ａ）顔料
（ｂ）次の化合物のうち一種以上：ポリアスパラギン酸、ポリグルタミン酸及びこれらの塩
【請求項２】
（ｂ）の化合物の平均分子量が１０００〜２００００である請求項１記載の化粧料用顔料分散液。
【請求項３】
複数種類の無機顔料を含有する請求項１又は２記載の化粧料用顔料分散液。
【請求項４】
さらにポリマーエマルジョンを含有する請求項１〜３のいずれかに記載の化粧料用顔料分散液。
【請求項５】
請求項１〜４のいずれかに記載の化粧料用顔料分散液を化粧品容器に充填してなる化粧品。
【請求項６】
請求項１〜４のいずれかに記載の化粧料用顔料分散液をペン型容器に充填してなるアイライナー。
【発明の詳細な説明】
【０００１】
【発明の属する技術分野】
本発明は、ファンデーション、マスカラ、アイライナー、美爪料などのメイクアップ化粧料の着色剤として好適な顔料分散液及びこれを用いた化粧料等に関する。
【０００２】
【従来の技術】
メイクアップ化粧料は、着色剤として顔料を含有している。特に安全性の面から無機顔料が多く用いられる。さらに近年、安全性の面から水を含有したファンデーション、マスカラ、アイライナー、美爪料などのメイクアップ化粧料の生産が増えてきている。
しかしながら、一般に、水に顔料を安定に分散させるのは困難であった。具体的には、経時で顔料の凝集により色相が変化したり、発色も良くない為、顔料を多く配合することを余儀なくされ、そのため、顔料以外の他の成分を多く配合できないために、液状にも関わらず、粉っぽさが出るなどの使用感の悪さや、化粧持続性が低下するなどの問題があった。これらの問題に対処するため、着色剤としては界面活性剤、水溶性高分子などの分散剤を用いて分散した顔料分散液が用いられている。水溶性高分子としては例えば疎水性不飽和モノマーと親水性不飽和モノマーとの共重合体及び／又はその塩の使用が知られている（例えば、特許文献１、特許文献２など）。
【０００３】
【特許文献１】
特公平７−４７５２９号公報
【特許文献２】
特開平８−３０２６号公報
【０００４】
【発明が解決しようとする課題】
上記の水溶性高分子としては具体的にはスチレン−アクリル酸共重合体、スチレン−メタクリル酸共重合体、スチレン−マレイン酸共重合体の塩の使用が知られているが、皮膜感を与える、光沢がでてしまうなどで、化粧料としては不自然なしあがりになってしまう。また、特に複数の種類の顔料を混合して用いる場合には顔料混和安定性が不満足で経時においては顔料の表面形状、電荷の違いから色分かれなどの不具合が発生することがわかった。また界面活性剤を用いる場合には、特に無機顔料を分散する場合にはアニオン性の界面活性剤が好適に用いられるが、肌に対して刺激があったり、独特の臭いがあったりして、化粧料とする場合には不具合が生じることがわかった。
【０００５】
従って、本発明の目的は、顔料特に無機顔料の分散性および分散安定性に優れ、顔料混和安定性に優れ、かつ安全性、使用感、化粧持続性の良好な水系顔料分散液を提供することにある。
【０００６】
【課題を解決するための手段】
そこで、本発明者らは上記課題を解決し、分散性に優れ、肌にマイルドなメイクアップ化粧料としても好適に用いることのできる化粧料用顔料分散液を提供すべく鋭意検討を重ねた。その結果、分散剤としてポリアスパラギン酸塩等の特定の化合物を用いることにより、発色にも優れ、分散安定性、顔料混和安定性に優れた化粧品用顔料分散液を得ることに成功した。すなわち本発明は、
【０００７】
（１）少なくとも以下の（ａ）及び（ｂ）を含有する化粧料用顔料分散液、
（ａ）顔料
（ｂ）次の化合物のうち一種以上：ポリアスパラギン酸、ポリグルタミン酸及びこれらの塩
（２）（ｂ）の化合物の平均分子量が１０００〜２００００である上記（１）記載の化粧料用顔料分散液、
（３）複数種類の無機顔料を含有する上記（１）又は（２）記載の化粧料用顔料分散液、
（４）さらにポリマーエマルジョンを含有する上記（１）〜（３）のいずれかに記載の化粧料用顔料分散液、
（５）上記（１）〜（４）のいずれかに記載の化粧料用顔料分散液を化粧品容器に充填してなる化粧品、
（６）上記（１）〜（４）のいずれかに記載の化粧料用顔料分散液をペン型容器に充填してなるアイライナー、
に存する。
【０００８】
【発明の実施の形態】
以下、本発明を詳細に説明する。
本発明では、少なくとも以下の（ａ）及び（ｂ）を含有させることを特徴とする。
（ａ）成分として顔料を含有する。
【０００９】
本発明に用いる顔料としては、たとえば酸化チタン、酸化亜鉛、ベンガラ、酸化クロム、黒酸化鉄、黄酸化鉄などの酸化物や、チタンブラック、チタン酸リチウムコバルト、酸化鉄・酸化チタン焼結物等の焼結顔料、紺青、群青、カーボンブラック、などの着色顔料が挙げられるが、特に制限されない。化粧品用途に用いられるものから適宜選択すればよい。主に、上記のような無機顔料が安全性の面から好適に用いられる。
特に、複数種類の着色顔料を用い混色した場合でも本発明では色分かれを防止することができる。
【００１０】
本発明で用いる顔料の粒径は特に限定されないが、通常の顔料級とよばれる粒径のもの、１００ｎｍ以上のもの、微粒子、超微粒子と呼ばれる、１〜１００ｎｍのものでも用いることができる。
これら顔料の形状も特に制限されず、針状、球状等、いずれの形状のものも用いることができる。顔料成分としては、マット感を得る等の目的で、カオリン、硫酸バリウム、チタン酸バリウム、タルク、セリサイト、マイカ等の体質顔料を入れる等しても差し支えない。
【００１１】
分散液中の顔料の濃度は、１〜７０重量％が良く、さらに好ましくは、２０〜６０重量％が良い。
上述した顔料を分散媒に分散した顔料分散液とする。通常、分散媒として水２０重量％以上含む分散液とし、水性媒体すなわち分散媒として水２０重量％以上含む水系の化粧品用途に好適に用いることができる。水以外の分散媒は限定されないが、化粧品用途で使用できる各種の分散媒から選択して使用することができ、通常、水溶性のアルコールおよび多価アルコール類を含むことができる。
【００１２】
本発明では（ｂ）成分として、ポリアスパラギン酸及びポリグルタミン酸並びにこれらの塩のうち一種以上を、顔料の分散剤として機能させ、顔料の分散安定性を向上させている。この（ｂ）成分の重量平均分子量としては１０００〜２００００が好ましい。重量平均分子量が１０００以下だと、分散安定化が困難な傾向にあり、重量平均分子量が２００００を超えると、顔料分が高い場合には凝集が生じやすい傾向にある。重量平均分子量は、レーザーイオン化飛行時間型質量分析装置によって測定することができる。また分子イオンクロマトグラフィー、光散乱、固有粘度などの測定方法よることもできる。
ポリアスパラギン酸塩、ポリグルタミン酸塩の塩の種類としては限定されないが、ナトリウム、カリウム、リチウム等のアルカリ塩、アンモニウム塩や、モノ、ジ−、トリエタノールアミン、トリイソプロパノールアミンなどのアルカノールアミン塩が挙げられる。
【００１３】
これら、ポリアスパラギン酸、ポリグルタミン酸及びこれらの塩であれば限定されず用いることができるが、特に好ましくは重量平均分子量が上記の範囲内のものが良く、さらに好ましくはポリアスパラギン酸の塩が、顔料分散液の粘度や色分かれ防止効果など分散液の性能上が優れている点、また化粧料に配合されるエマルジョン等の他の成分との相互作用により不都合を生じることもない点から最も好ましい。
【００１４】
（ｂ）成分の配合量としては、顔料全体としての１００重量部に対し（ｂ）成分は０．０１〜５０重量部、特に０．５〜２０重量部を配合するのが望ましい。これらの範囲で特に、顔料の分散性および分散安定性を高めることができる。
（ｂ）成分の他に、従来より公知の水溶性高分子や界面活性剤を添加してもよいが、その場合は、（ｂ）成分の機能を妨げることのない程度の少量に抑えるのが良い。
【００１５】
本発明の化粧料用顔料分散液は、少なくとも上述した（ａ）成分及び（ｂ）成分を含むことを特徴とする。ここで化粧料用顔料分散液とは、そのままで化粧品容器等各種の化粧品用部材に充填して化粧品として用いることもできるし、あるいは着色用ベースとして、他の化粧品構成成分と配合して用いることもできるものである。他の顔料分散液と混合して用いることももちろん差し支えない。
【００１６】
本発明の化粧料用顔料分散液は、さらに保湿剤、防腐剤、ｐＨ調整剤等の添加物を含有してもよい。保湿剤としては、エチレングリコール、ジエチレングリコール、トリエチレングリコール、プロピレングリコール、ジプロピレングリコール、ポリプロピレングリコール、１．３ブチレングリコール、イソプレングリコール、ポリエチレングリコール、へキシレングリコール、グリセリン、濃グリセリン、ジグリセリン、ポリグリセリン、ソルビット、ソルビット液、マルチトール、マルチトール液、キシリットが挙げられる。
【００１７】
防腐剤としては、クロロブタノ―ル、クロルクレゾール、パラクロルメタキシレノール、クレゾール、トリクロサン、トリクロロカルバニド、イソプロピルメチルフェノール、塩化ベンゼトニウム、塩化ベンゼトニウム液、塩化セチルピリジニウム、チアントール、フェノール、パラフェノールスルホン酸ナトリウム（二水和物）、パラフェノールスルホン酸亜鉛、レゾルシン、感光素１０１号、感光素２０１号、感光素３０１号、感光素４０１号、ヒノキオール、ｌ−メントール、ｄｌ−メントール、ｄ−カンフル、ｄｌ−カンフル、安息香酸、安息香酸ナトリウム、パラオキシ安息香酸エステル類、ソルビン酸、ソルビン酸カリウム、デヒドロ酢酸、デヒドロ酢酸ナトリウム、サリチル酸、サリチル酸ナトリウム、サリチル酸メチル、サリチル酸フェニル等が挙げられる。
【００１８】
ｐＨ調整剤としてはエタノールアミン、ジエタノールアミン、トリエタノールアミン、イソプロパノールアミン。ジイソプロパノールアミン、トリイソプロパノールアミン、２−アミノ−２−メチル−１−プロパノール、２−アミノ−２−メチル−１．３−プロパンジオール、モルホリン、水酸化ナトリウム、水酸化マグネシウム、水酸化カリウム、強アンモニア水が挙げられる。本発明の化粧料用顔料分散液には、本発明の効果を損なわない程度に、上記成分の他に、水系化粧料用アイテムに一般に使用されている成分、例えば、キレート剤、消泡剤を適宜配合できる。
【００１９】
また、本発明の化粧料用顔料分散液にはポリマーエマルジョンを含有させることができる。ポリマーエマルジョンとしては代表的にはアクリル樹脂系、スチレン／アクリル酸樹脂系、酢酸ビニル樹脂系、スチレン／ブタジエン樹脂系、ポリウレタン系、オレフィン樹脂系、アルキッド樹脂系等の各種水溶性ポリマーエマルジョンが挙げられる。増粘剤としてはメチルセルロース、カルボキシメチルセルロース、ヒドロキシエチルセルロース、ヒドロキシプロピルセルロース、ポリビニルアルコール、ポリビニルピロリドン、カルボキシビニルポリマー、ポリアクリル酸ソーダ、ポリエチレングリコール、酸化エチレン・酸化プロピレンブロック共重合体、アラビアガム、アルギン酸ナトリウム、キサンタンガム、カゼイン、グァーガム、ローカストビーンガム、ベントナイト系増粘剤、が挙げられる。
【００２０】
これら各成分を配合して本発明の化粧料用顔料分散液を得ることができる。配合方法は特に限定されず、各成分の配合順序も限定されない。公知の諸法を適宜用いればよい。複数の顔料成分を予めブレンドしてから分散媒、分散剤等と配合してもよいし、各顔料成分を予め分散液としておき、それらを互いに混合してもよい。分散装置も限定されず、ボールミル、サンドミル、ロールミルなどのメディアミル、ホモミキサー、アトライターなど公知の分散機を適宜利用して混合すれば良い。
【００２１】
以上説明した本発明の化粧料用顔料分散液は、色相に優れており、沈降分離もなく、また顔料の粗大粒子が抑えられ一次粒径に近い分散径で経時安定性も良く優れた分散性を有するものである。
【００２２】
また本発明の化粧料用顔料分散液の粘度も特に限定されないが、上記のように分散が良いため低粘度の分散液にすることができ、例えば粘度２０ｍＰａ・ｓ以下、さらには１０ｍＰａ・ｓ以下におさえることができる。このため、本発明品はペン型容器に充填してアイライナー等の化粧料として用いた場合には、ペンから出やすく、書き味が良く、顔料コンテントも高く配合できるため、濃度を高くできるという利点を有する。また、高顔料分、具体的には顔料分４０ｗｔ％〜７０ｗｔ％にした場合でも粘度が低く、取扱や他の化粧品成分との混合も容易である。またさらに高粘度とする場合は適宜増粘剤等の成分の添加により調整すればよい。
【００２３】
また、本発明の化粧料用顔料分散液は、有機溶剤を含まない顔料分散液とすることができ、さらに肌に対してはマイルドなアミノ酸由来の分散剤を用いる為、生体への刺激性、有害性、引火性、溶剤臭などに気を使わなくても良い水系アイライナー、ファンデーション、マスカラ、美爪料等の製品を提供できるという利点もある。
【００２４】
また、ファンデーション、マスカラなどのに汎用的に使用される乳化剤およびポリマーエマルジョンとの相溶性にも優れており、経時による色分かれなどに気を使わなくても良いという利点もある。化粧品で汎用的に使用されている乳化剤としてはソルビタン脂肪酸エステル、グリセリン脂肪酸エステル、ポリグリセリン脂肪酸エステル、ポリオキシエチレンソルビタン脂肪酸エステル、ポリオキシエチレンソルビット脂肪酸エステル、ポリオキシエチレングリセリン脂肪酸エステル、ポリオキシエチレンアルキルエーテル、ポリオキシエチレンポリオキシプロピレンアルキルエーテル、ポリオキシエチレンアルキルフェニルエーテルが挙げられる。
【００２５】
ポリマーエマルジョンとしては代表的にはアクリル樹脂系、スチレン／アクリル酸樹脂系、酢酸ビニル樹脂系、スチレン／ブタジエン樹脂系、ポリウレタン系、オレフィン樹脂系、アルキッド樹脂系等の各種水溶性ポリマーエマルジョンが挙げられる。
本発明の化粧品用水系顔料分散液と上記ポリマーエマルジョンおよび、乳化剤を組み合わせて、さらに、保湿剤、増粘剤、防腐剤等を加えた水系アイライナー、ファンデーション、マスカラ、美爪料等の製品においても顔料混和安定性に優れるという利点を得ることができる。
【００２６】
【実施例】
以下に本発明を実施例により更に具体的に説明する。なお、特に記載のない限り「部」は「重量部」、「％」は「重量％」を示す。
【００２７】
（粘度測定方法）
各実施例、比較例中、粘度は、以下の方法で測定した。
試料を均一に攪拌後、１．２ｃｃをシリンジでとり、その後、２５℃において、Ｅ型粘度計（Ｅ形）用い、黒、茶、焦げ茶分散液は５０ｒｐｍで１分間後の粘度を測定する。白、黄分散液は１ｒｐｍで５分間後の粘度を測定する。測定ローターは試料粘度に応じて、適宜選択する。
【００２８】
（実施例１）
以下の各成分を配合し、メディアミルで混合して、アイライナー用黒色化粧料用顔料分散液を得た。
【００２９】
2004175709.tif 000002
【００３０】
上記の黒色化粧料用顔料分散液の粘度は、４．０ｍＰａ・ｓであった。
上記の黒色化粧料用顔料分散液を筆ペン型容器に詰め、筆記を行った。筆記物を目視判定したところ、色相は青味黒の良好なものであった。
また、この筆ペン型容器中で、室温、５０℃で１ヶ月放置した後も、ペンの上向き、下向きで、ともにインクの吐き出し良好であり、濃度差および色相差は見られなかった。塗布して乾いた皮膜は、濃度が濃く、てかりも発生せず、自然なしあがりとなった。
【００３１】
（実施例２）
以下の各成分を配合し、メディアミルで混合して、アイライナー用茶色化粧料用顔料分散液を得た。
【００３２】
〔配合処方〕
べんがら                                  ３０．０部
ポリアスパラギン酸ナトリウム                １．５部
アクリル酸アルキル共重合体エマルション    １０．０部
１．３ブチレングリコール                    ５．０部
フェノキシエタノール                        ０．７部
パラオキシ安息香酸メチル                    ０．３部
精製水                                        ５２．５部
【００３３】
上記の茶色化粧料用顔料分散液の粘度は、５．０ｍＰａ・ｓであった。
上記の茶色化粧料用顔料分散液を筆ペン型容器に詰め、筆記を行った。筆記物を目視判定したところ、色相は赤茶の良好なものであった。
また、この筆ペン型容器中で、室温、５０℃で１ヶ月放置した後も、ペンの上向き、下向きで、ともにインクの吐き出し良好あり、濃度差および色相差は見られなかった。塗布して乾いた皮膜は、濃度が濃く、てかりも発生せず、自然なしあがりとなった。
【００３４】
（実施例３）
実施例１と実施例２でできた化粧料顔料分散液を下記の表−１に示す割合で混合しアイライナー用焦げ茶化粧料用顔料分散液（表中、混色▲１▼〜▲３▼で示す）を得た。
【００３５】
上記の焦げ茶色化粧料用顔料分散液（混色▲１▼〜▲３▼）の粘度は、４〜５ｍＰａ・ｓであった。
上記の焦げ茶化粧料用顔料分散液（混色▲１▼〜▲３▼）を各々筆ペン型容器に詰め、筆記を行った。筆記物を目視判定したところ、色相は焦げ茶色の良好なものであった。
また、この筆ペン型容器中で、室温、５０℃で１ヶ月放置した後も、ペンの上向き、下向きで、ともにインクの吐き出し良好であり、濃度差および色相差は見られなかった。塗布して乾いた皮膜は、濃度が濃く、てかりも発生せず、自然なしあがりとなった。
【００３６】
【表１】
2004175709.tif 000003
【００３７】
混色▲１▼、▲２▼、▲３▼のどの配合割合においても、室温、５０℃で１ヶ月放置した後も顔料同士の色分かれは確認されず、任意の割合で極めて良好な分散性を示すことがわかった。
【００３８】
（実施例４）
以下の各成分を配合し、メディアミルで混合して、白色化粧料用顔料分散液を得た。
【００３９】
〔配合処方〕
酸化チタン                          ６０．０部
ポリアスパラギン酸ナトリウム                                      １．５部
１．３ブチレングリコール              ５．０部
フェノキシエタノール                  ０．７部
パラオキシ安息香酸メチル              ０．３部
キサンタンガム                                                    ０．１部
精製水                                  ３２．４部
【００４０】
上記の白色化粧料用顔料分散液の粘度は、２２００ｍＰａ・ｓであった。
室温、５０℃で１ヶ月放置した後も、沈降物はみられず、分散安定性は維持されていた。ファンデーションに使用したところ、使用感が良く自然なしあがりとなった。
【００４１】
（実施例５）
以下の各成分を配合し、メディアミルで混合して、黄色化粧料用顔料分散液を得た。
【００４２】
〔配合処方〕
黄酸化鉄                            ４５．０部
ポリアスパラギン酸ナトリウム                                      ２．４部
１．３ブチレングリコール              ５．０部
フェノキシエタノール                      ０．７部
パラオキシ安息香酸メチル              ０．３部
キサンタンガム                                                    ０．１部
精製水                                  ４６．５部
【００４３】
上記の黄色化粧料用顔料分散液の粘度は、１８００ｍＰａ・ｓであった。
室温、５０℃で１ヶ月放置した後も、沈降物はみられず、分散安定性は維持されていた。ファンデーションに使用したところ、使用感が良く自然なしあがりとなった。
【００４４】
（実施例６）
実施例４と実施例５でできた化粧料用顔料分散液を下記の表−２に示す割合で混合し黄色化粧料用顔料分散液を得た。
【００４５】
【表２】
2004175709.tif 000004
【００４６】
混色▲４▼、▲５▼、▲６▼のどの配合割合においても、室温、５０℃で１ヶ月放置した後も顔料同士の色分かれは確認されなかった。
【００４７】
（比較例１）
以下の各成分を配合し、メディアミルで混合して、アイライナー用黒色化粧料用顔料分散液を得た。
【００４８】
〔配合処方〕
チタン・酸化チタン焼結物        ３０．０部
スチレン−アクリル酸共重合体                                ２．０部
１，３−ブチレングリコール      ５．０部
フェノキシエタノール              ０．７部
パラオキシ安息香酸メチル        ０．３部
強アンモニア水                                              ０．４部
精製水                        ６１．６部
【００４９】
上記の黒色化粧料用顔料分散液の粘度は、５．０ｍＰａ・ｓであった。
上記の黒色化粧料用顔料分散液を筆ペン型容器に詰め、筆記を行った。筆記物を目視判定したところ、色相は、青味黒であった。
また、この筆ペン型容器中で、室温、５０℃で１ヶ月放置した後も、ペンの上向き、下向きで、ともにインクの吐き出し良好であり、濃度差および色相差は見られなかった。しかし、塗布して乾いた皮膜は白ボケし、濃度は薄く、てかりも発生し、不自然なしあがりとなった。
【００５０】
（比較例２）
以下の各成分を配合し、メディアミルで混合して、アイライナー用茶色化粧料用顔料分散液を得た。
【００５１】
〔配合処方〕
べんがら                            ３０．０部
スチレン−アクリル酸共重合体                                    ２．０部
１，３−ブチレングリコール          ５．０部
フェノキシエタノール                    ０．７部
パラオキシ安息香酸メチル              ０．３部
強アンモニア水                                                  ０．４部
精製水                            ６１．６部
【００５２】
上記の茶色化粧料用顔料分散液の粘度は、５．５ｍＰａ・ｓであった。
上記の茶色化粧料用顔料分散液を筆ペン型容器に詰め、筆記を行った。筆記物を目視判定したところ、色相は、赤茶色であった。
また、この筆ペン型容器中で、室温、５０℃で１ヶ月放置した後も、ペンの上向き、下向きで、ともにインクの吐き出し良好であり、濃度差および色相差は見られなかった。しかし、塗布して乾いた皮膜は白ボケし、濃度は薄く、てかりも発生し、不自然なしあがりとなった。
【００５３】
（比較例３）
比較例１と比較例２でできた化粧料顔料分散液を下記の表−３に示す割合で混合しアイライナー用焦げ茶化粧料用顔料分散液を得た。
【００５４】
上記の焦げ茶色化粧料用顔料分散液（混色▲７▼〜▲９▼）の粘度は、４〜６ｍＰａ・ｓであった。
上記の焦げ茶化粧料用顔料分散液（混色▲７▼〜▲９▼）を筆ペン型容器に詰め、筆記を行った。筆記物を目視判定したところ、色相は焦げ茶色の良好なものであった。
また、この筆ペン型容器中で、室温、５０℃で１ヶ月放置した後も、ペンの上向き、下向きで、濃度差および色相差が見られた。塗布して乾いた皮膜は、濃度が薄く、てかりが発生し、不自然なしあがりとなった。
【００５５】
【表３】
2004175709.tif 000005
【００５６】
混色▲７▼、▲８▼、▲９▼のどの配合割合においても、室温、５０℃で１ヶ月放置した後も顔料同士の色分かれが確認された。
【００５７】
（比較例４）
以下の各成分を配合し、メディアミルで混合して、白色化粧料用顔料分散液を得た。
【００５８】
〔配合処方〕
酸化チタン                                      ６０．０部
スチレン−αメチルスチレン−アクリル酸共重合体    １．０部
１，３−ブチレングリコール                        ５．０部
フェノキシエタノール                                ０．７部
パラオキシ安息香酸メチル                          ０．３部
強アンモニア水                                                                ０．１部
キサンタンガム                                                                ０．１部
精製水                                              ３２．８部
【００５９】
白色化粧料用顔料分散液の粘度は、２５００ｍＰａ・ｓであった。
室温、５０℃で１ヶ月放置したところ、沈降はみられず、分散安定性は維持されていたがファンデーションに使用したところ、皮膜感が発生し、使用感が悪い物であった。
【００６０】
（比較例５）
以下の各成分を配合し、メディアミルで混合して、黄色化粧料用顔料分散液を得た。
【００６１】
〔配合処方〕
黄酸化鉄                                        ４５．０部
スチレン−αメチルスチレン−アクリル酸共重合体    ４．０部
１．３ブチレングリコール                          ５．０部
フェノキシエタノール                                ０．７部
パラオキシ安息香酸メチル                          ０．３部
強アンモニア水                                                                ０．４部
キサンタンガム                                                                ０．１部
精製水                                              ４４．５部
【００６２】
上記の黄色化粧料用顔料分散液の粘度は、１８００ｍＰａ・ｓであった。
室温、５０℃で１ヶ月放置した後も、沈降物はみられず、分散安定性は維持されていたがファンデーションに使用したところ、皮膜感が発生し、使用感が悪い物であった。
【００６３】
（比較例６）
比較例４と比較例５でできた化粧料顔料分散液を下記の表−４に示す割合で黄色化粧料用顔料分散液を得た。
【００６４】
【表４】
2004175709.tif 000006
【００６５】
混色（１０）、（１１）、（１２）のどの配合割合においても、室温、５０℃で１ヶ月放置した後共に顔料同士の色分かれが確認された。
【００６６】
【発明の効果】
本発明により、肌にマイルドで発色が良く分散安定なかつ混色安定性に優れた化粧料として優れた顔料分散液を得ることができる。